(57)【要約】【課題】Ｍｏ／Ｆｅ比が１.５〜５であるＦｅ2（ＭｏＯ4）3／ＭｏＯ3混合物を含み、母液および／または洗浄水の排出を回避することを可能にする触媒を製造する方法を提供することを課題とする。【解決手段】２０〜１００℃の温度で水性懸濁液中にＭｏ／Ｆｅ比が１．５〜５で鉄粉と三酸化モリブデンとを反応させ、続いて、任意に同時に、第一鉄イオンを第二鉄イオンに酸化しかつモリブデンを６の原子価状態に酸化するのに必要な量に等しいかまたはそれより多い量の酸化剤で混合物を酸化することを含む、メタノールのホルムアルデヒドへの酸化用触媒を製造する方法により、上記の課題を解決する。【選択図】なし【特許請求の範囲】
【請求項１】
２０〜１００℃の温度で水性懸濁液中にＭｏ／Ｆｅ比が１．５〜５で鉄粉と三酸化モリブデンとを反応させ、続いて、任意に同時に、第一鉄イオンを第二鉄イオンに酸化しかつモリブデンを６の原子価状態に酸化するのに必要な量に等しいかまたはそれより多い量の酸化剤で混合物を酸化することを含む、メタノールのホルムアルデヒドへの酸化用触媒を製造する方法。
【請求項２】
前記酸化剤が過酸化水素であり、第二鉄イオンへの酸化が鉄と三酸化モリブデンとの反応の後に行われる請求項１に記載の方法。
【請求項３】
鉄と三酸化モリブデンとの反応が、６０〜８０℃の温度で行われる請求項１または２に記載の方法。
【請求項４】
反応の母液を分離して再利用し、沈殿物を乾燥させ、その粉末またはペーストを成型して特定の形状を有する顆粒を得て、該顆粒を４５０〜６００℃の温度で焼成させる請求項１〜３のいずれか１つに記載の方法。
【請求項５】
前記顆粒が４８０〜５８０℃の温度で焼成される請求項４に記載の方法。
【請求項６】
モリブデン酸セリウムが、セリウムとして０.０５〜１０重量％の量で触媒に加えられる請求項１〜５のいずれか１つに記載の方法。
【請求項７】
Ｍｏ／Ｆｅ比が１.５〜５であり、鉄塩のアニオンを含まず、アルカリ金属イオンおよび／またはアンモニウムイオンからの不純物の含量が４０ｐｐｍ未満であるＦｅ2（ＭｏＯ4）3／ＭｏＯ3混合物を含む、メタノールのホルムアルデヒドへの酸化用触媒。
【請求項８】
モリブデン酸セリウムをセリウムとして０.０５〜１０重量％の量で含む請求項７に記載の触媒。
【請求項９】
請求項１〜６のいずれか１つに記載の方法に従って得られた触媒または請求項７または８に記載の特徴を有する触媒が用いられ、メタノールと酸素とがバンドルチューブ反応器にそれぞれ６〜１０容量％および９〜１３容量％の濃度(残りは不活性ガスである)で、１〜２Ｎｍ／秒のガスの線速度で、パイプの外側を循環する冷却浴の温度が２５０〜３２０℃で供給される、メタノールの酸化によりホルムアルデヒドを製造する方法。
【発明の詳細な説明】
【技術分野】
【０００１】
本発明は、メタノールのホルムアルデヒドへの酸化用触媒を製造する方法およびホルムアルデヒドの製造方法におけるその使用に関する。
【背景技術】
【０００２】
ホルムアルデヒドへのメタノールの酸化用触媒(通常、「モリブデン酸鉄」とよばれる。なぜなら、Ｆｅ2（ＭｏＯ4）3が主要活性成分の１つであるからである)は、Ｍｏ／Ｆｅ比が１.５〜５であるＦｅ2（ＭｏＯ4）3／ＭｏＯ3混合物を含み、一般的に、アルカリ性モリブデン酸塩またはアンモニウムの溶液と混合した可溶性第二鉄塩、例えばＦｅＣｌ3、Ｆｅ（ＮＯ3）3などの水性溶液からの上記の触媒混合物の沈殿、それに続く懸濁液の希釈、濾過および沈殿の洗浄、その攪拌によるスラリーへの変換、スラリーの乾燥およびそれに続く乾燥粉末またはそのペーストの成型による特定の形状を有する顆粒の取得、および通常、４５０〜５５０℃の温度での顆粒の焼成を含む方法により製造される。
【０００３】
沈殿は、比較的低いｐＨの値(塩化第二鉄溶液からの沈殿の場合は１〜２)で溶液から行なわれ、このｐＨではモリブデン酸鉄がかなり可溶化される。
【０００４】
モリブデン酸イオンとともにアンモニウム、第二鉄、硝酸塩および塩化物の各イオンを含有する母液および洗浄水の排出は、問題である。なぜなら、これらのイオンは汚染物質であり、現在多くの国で有効な法令の規定によると、これらの排出は禁止されているか、または上記の母液および／または洗浄水中のこれらの濃度よりもはるかに低い濃度で排出することが許可されているからである。
【発明の開示】
【発明が解決しようとする課題】
【０００５】
今回、予期せぬことに、Ｍｏ／Ｆｅ比が１.５〜５であるＦｅ2（ＭｏＯ4）3／ＭｏＯ3混合物を含み、母液および／または洗浄水の排出を回避することを可能にするので従来技術の問題点を有さない触媒を製造する方法が見出された。
【０００６】
本発明による方法の別の利点は、従来技術の方法により製造された触媒にはたとえ少量であっても常に存在していた第二鉄塩のアニオン、例えば塩化物イオンを含有しない触媒を得ることができることである。新規な方法に従って製造される触媒において、アルカリ金属イオン由来の不純物は実質上存在せず、存在したとしてもその量は４０ｐｐｍ未満である。
【課題を解決するための手段】
【０００７】
本発明による方法は、水中に懸濁された粉末形態の鉄の三酸化モリブデンとの反応、続いて、第一鉄イオンを第二鉄イオンに酸化しかつモリブデンを６原子価状態に酸化するのに必要な量に等しいかまたはそれより多い量の過酸化水素またはその他の酸化剤での酸化処理を含む。あるいは、酸化剤は、鉄と酸化モリブデンとの反応の期間中に投与できる。
【発明を実施するための最良の形態】
【０００８】
反応中のＭｏ／Ｆｅ原子比は１.５〜５、好ましくは２.５〜３である。該方法は、約２０℃から塊(mass)の沸点(１００℃)まで、好ましくは６０〜８０℃の温度で行なわれる。反応が一旦完了すると、沈殿の懸濁物は希釈され、母液は分離されて再利用される。沈殿を乾燥して、粉末またはそのペーストを成型して特定の形状を有する顆粒、特に貫通穴(through bore)を有する円筒状顆粒、または３葉状(three-lobed)断面を有し、葉部に顆粒の軸に平行に貫通穴を備える顆粒が得られる。
【０００９】
顆粒は、４５０〜６００℃、好ましくは４８０〜５８０℃の温度での焼成により活性化される。
【００１０】
粉末形状の鉄は、４０〜１５０ミクロンの平均直径を有する微小球粒子の形状で用いられるのが好ましい。
鉄中の炭素含量は、一般に０.１５重量％未満である。例えばニッケル、銅、ケイ素およびマンガンのような元素は、好ましくは１％未満の量で存在し得る。マンガンは、通常、常に存在し、よって新規な方法のマーカーを構成し得る。
【００１１】
過酸化水素または同等の酸化剤、例えば酸素、有機過酸化物またはヒドロペルオキシドは、第一鉄イオンを第二鉄イオンに酸化しかつモリブデンを６原子価状態に酸化するのに必要な量に対して過剰に用いるのが好ましい。
【００１２】
得られる触媒は、従来技術の製造方法で用いられる試薬に由来する不純物が不在のために、有意に長い期間、安定した性能を有する。
該触媒の性能は、セリウムとして０.０５〜１０重量％、好ましくは０.１〜５％の量で３または４価のセリウムのモリブデン酸セリウムを添加することにより、さらに向上することができる。実際に、モリブデン酸セリウムは、触媒ベッドのホットスポット温度を有意に低下させ、よって触媒ベッドの安定性およびそれによりその寿命を増大させる効果を有する。
【００１３】
モリブデン酸セリウムの添加は、母液の傾寫の後に、本発明の方法により得られた沈殿と、アルカリ金属および／またはアンモニウムのモリブデン酸塩溶液と混合した(続いて無関係のイオンを除去するために洗浄した)３価および／または４価の可溶性セリウム塩、例えば炭酸セリウムの溶液から得られたか、または水性懸濁液中の炭酸セリウムと三酸化モリブデンとをＣＯ2の発生が終わるまで加熱して得られたモリブデン酸セリウムの沈殿とを混合するか、あるいは上記と同様の方法で、鉄と酸化モリブデンとの反応の期間中に三酸化モリブデンと炭酸セリウムとを混合物に直接添加することにより行なわれる。
【００１４】
モリブデン酸セリウム含有触媒の高分解能で記録されるＸ線回折(ＸＲＤ)スペクトルは、比較的低濃度(３０００ｐｐｍ)では格子距離ｄ＝８.４４Å；ｄ＝６.６９Åおよびｄ＝４.７９Åに現れる回折線(line)を示すが、高濃度(１７０００ｐｐｍ)では、距離ｄ＝８.５３Å；ｄ＝６.７４Åおよびｄ＝４.８２Åに現れる回折線ならびに距離ｄ＝４.２９Å；ｄ＝３.３７Åおよびｄ＝２.７５Åに現れる回折線が存在する。
【００１５】
高分解能ＸＲＤ分析は、Bragg-BrentanoジオメトリのPanalytical X'Pertθ／２θ自動化粉末回折計を用いて、λ＝１.５４１８４ÅのＣｕＫαＸ線および１.６ｋＷの電力を用いることにより行なわれる。用いられる角度間隔(angular interval)は、０.０１°ステップおよびステップ当たり１５秒の取得時間で５°〜１２５°２θである。ゴニオメータの広範な説明は、２つの０.０４-radのSollerスリット、１°発散(divergence)および抗分散(antiscatter)スリットならびに０.４ｍｍ受容スリットを与える。回折光線は、二次グラファイト(secondary graphite)モノクロメータによりさらに収集される。
【００１６】
モリブデン酸セリウム含有触媒とモリブデン酸塩非含有触媒は、ともに１〜７ｍ2／ｇ、好ましくは２〜６ｍ2／ｇの表面積を有する。
【００１７】
メタノール酸化は、常法に従って行なわれる。
ガス混合物は、６〜１０容量％の濃度のメタノールと９〜１３容量％の濃度の酸素とを含有し、残りは例えば窒素のような不活性ガスである。反応器は、バンドルチューブタイプ(bundle-tube type)のものであり、反応熱はパイプの外側を循環する冷却液により除かれる。
【００１８】
ガスの線速度は１〜２Ｎｍ／秒である。浴の温度は２５０〜３２０℃である。
好ましくは、ガス混合物は１２０〜１６０℃の温度で反応器に供給される。
【実施例】
【００１９】
以下の実施例は、本発明を説明するために与えられ、本発明を限定するものではない。
実施例
メタノールのホルムアルデヒドへの酸化の触媒テストに使用されたパイロットプラントは、溶融塩浴中に浸漬した管状反応器で構成される。反応器は長さ１９５０ｍｍ、内径２０．４ｍｍを有する。触媒は、最大限の等温性を確実にするために、反応器の中央部分に入れる。溶融塩浴を投げ込み電熱器で加熱し、温度を調節器で制御する。
【００２０】
ガスを反応器の上部から導入する。
空気および窒素はマスフローで秤量し、メタノールは定流ポンプで秤量して、最初に蒸発器に送られる。
【００２１】
反応器からの出口の流量および排出カラム後のガスは、ガスクロマトグラフィーにより分析される。
【００２２】
実施例１
１１Ｌの水を、攪拌機および調温系統を備える２０Ｌの容積の反応器に入れる。液体を攪拌して、粉末形態の１２８ｇの金属鉄と８２５ｇのＭｏＯ3とを上記の反応器に投入する。塊を７５℃に加熱し、この条件で２０時間放置する。最後に、濃青の懸濁液が得られる。懸濁液を６５℃に冷却し、蠕動ポンプにより３５％過酸化水素(約１.４Ｌ)で黄色を呈するまで処理する。酸化は約３時間続く。
【００２３】
沈殿を濾過し、乾燥し、滑剤を加え、穿孔した円筒状の形態にペレット化し、空気中、５００℃で４時間活性化する。
【００２４】
実施例２
反応材の塊に７.１ｇの炭酸セリウム(４２％Ｃｅ)および４.６ｇのＭｏＯ3を加えて実施例１の製造法を繰り返す。試験条件は実施例１と同様である。
【００２５】
実施例３
触媒試験の条件
触媒床は２層で構成する。上層は４００ｍｍのセラミックリングで、下層は７００ｍｍの触媒である。
全導入ガス流量は１.５Ｎｍ／秒(１７６５Ｎｌ／時間)である。
入口での混合物のＯ2含量は、約９.５％である。
【００２６】
表１は、実施例１の触媒を用いて得られた結果を報告する。表２は、実施例２の触媒を用いて得られた結果を報告する。
【００２７】
【表１】
2006175434.tif 000002
【００２８】
【表２】
2006175434.tif 000003